(57)【要約】【課題】不要となり回収されたアルミノホウケイ酸ガラスを多大エネルギーを消費せず効率的に資源として有効利用する方法を提供し、さらに、イオン交換能に優れ、水質浄化材、触媒材料などに利用可能で、Ａ型ゼオライトの製造方法を提供する。【解決手段】アルミノホウケイ酸ガラスを原料として、アルミノホウケイ酸ガラスの表層部をゼオライト化することによるＡ型ゼオライトの製造方法であって、アルミノホウケイ酸ガラスとアルカリ溶液との混合物を合成温度にまで昇温する昇温工程と、昇温後に混合物を一定温度で保持する合成工程を含むことを特徴とするＡ型ゼオライトの製造方法。【選択図】図１
2016147788.tif 000002
【特許請求の範囲】
【請求項１】
アルミノホウケイ酸ガラスを原料として、アルミノホウケイ酸ガラスの表層部をゼオライト化することによるＡ型ゼオライトの製造方法であって、
アルミノホウケイ酸ガラスとアルカリ溶液との混合物を合成温度にまで昇温する昇温工程と、
昇温後に混合物を一定温度で保持する合成工程を含むことを特徴とするＡ型ゼオライトの製造方法。
【請求項２】
前記昇温工程は、合成温度にまで、０時間を超えて１時間以下昇温することにより、アルミノホウケイ酸ガラスの表層部において、カルシウム含有アルミノシリケートゲルの生成を抑制させることを特徴とする請求項１に記載のＡ型ゼオライトの製造方法。
【請求項３】
前記昇温工程は合成温度にまで、９時間以上２３時間以下昇温することにより、アルミノホウケイ酸ガラスの表層部において、カルシウム含有アルミノシリケートゲルの生成を抑制させることを特徴とする請求項１に記載のＡ型ゼオライトの製造方法。
【請求項４】
前記昇温工程および前記合成工程はアルミノホウケイ酸ガラスとアルカリ溶液との混合物を水熱処理により加熱処理することを特徴とする請求項１〜３のいずれか１項に記載のＡ型ゼオライトの製造方法。
【請求項５】
前記昇温工程の前にアルミノホウケイ酸ガラスをアルカリ溶液と接触させるアルカリ処理工程を含むことを特徴とする、請求項１〜４のいずれか１項に記載のＡ型ゼオライトの製造方法。
【請求項６】
Ｓｉ／Ａｌモル比が１．０以上２．５以下となるようにアルミニウム化合物を添加する調合工程を、前記アルカリ処理工程のさらに前に含むことを特徴とする請求項１〜５のいずれか１項に記載のＡ型ゼオライトの製造方法。
【請求項７】
前記アルミノホウケイ酸ガラスを５０μｍ以上７００μｍ以下に粉砕したものを原料とすることを特徴とする、請求項１〜６のいずれか１項に記載のＡ型ゼオライトの製造方法。
【請求項８】
前記昇温工程および合成工程は、０Ｎを超えて３Ｎ以下の濃度のアルカリ溶液を用いる工程であることを特徴とする請求項１〜７のいずれか１項に記載のＡ型ゼオライトの製造方法。
【請求項９】
前記合成工程は、７５℃以上１１０℃以下で、１２時間以上加熱処理を行なう工程であることを特徴とする請求項１〜８のいずれか１項に記載のＡ型ゼオライトの製造方法。
【請求項１０】
前記アルミノホウケイ酸ガラスが、ＳｉＯ２：５０重量％以上、Ａｌ２Ｏ３：１０〜２０重量％、ＭｇＯ＋ＣａＯ＋ＺｎＯ＋ＳｒＯ＋ＢａＯ：５〜２０重量％の組成を有することを特徴とする請求項１〜９のいずれか１項に記載のＡ型ゼオライトの製造方法。
【請求項１１】
前記アルミノホウケイ酸ガラスが、液晶パネルから回収したアルミノホウケイ酸ガラスであることを特徴とする請求項１〜１０のいずれか１項に記載のＡ型ゼオライトの製造方法。
【発明の詳細な説明】
【技術分野】
【０００１】
本発明は、昇温工程を制御したアルミノホウケイ酸ガラスを原料とするＡ型ゼオライトの製造方法に関する。
【背景技術】
【０００２】
近年、液晶パネルを用いた液晶テレビなどの家電製品、パソコン、携帯端末などの製品が急速に普及している。ここで、上述した「液晶パネル」とは、貼り合せた２枚のガラス基板の内側に液晶材料を注入、封入し、各ガラス基板の外側に偏光板（樹脂）を貼り付けたものを指す。液晶パネルを用いた製品の普及に伴い、液晶パネルの廃棄物（廃液晶パネル）の数量も急激に増加しているが、環境との共存が期待される循環型社会の形成の中、廃液晶パネルについてもリサイクルし資源を有効に利用することが要望されている。
【０００３】
現在、家電製品や情報機器などの廃棄物に含まれる液晶表示装置や液晶パネルは、廃棄物の量としては少ないこともあって、廃棄物の処理施設にて製品ごとに破砕された後、プラスチックを多量に含むシュレッダーダストと共に、埋め立て処理あるいは焼却処理されている。
【０００４】
特許３６６６０３１号公報（特許文献１）には、石炭灰などの廃材を原料としてゼオライトを製造する方法が開示されている。この特許文献１に記載された方法は、石炭灰に酸性水溶液を加えて、カルシウム成分の除去処理を行なうことによって、廃材からＡ型ゼオライトを製造する方法である。
【０００５】
また、特開２０１１−１１９５５号公報（特許文献２）には、水砕スラグまたは製紙スラッジ焼却灰を原料としてゼオライトを製造する方法が開示されている。この特許文献２に記載された方法は、原料に３ＮのＮａＯＨとエチレンジアミン四酢酸（ＥＤＴＡ）を添加した後に水熱合成をし、阻害反応を引き起こすカルシウム成分を捕捉することにより、廃材からＡ型ゼオライトを製造する方法である。
【先行技術文献】
【特許文献】
【０００６】
【特許文献１】特許３６６６０３１号公報
【特許文献２】特開２０１１−１１９５５号公報
【発明の概要】
【発明が解決しようとする課題】
【０００７】
液晶パネルは、省電力・省資源に貢献できる表示装置であるので、今後、高度情報化社会の進展に伴って、急激に生産量が増大するとともに、その表示面積も大型化することが予測され、これに伴って、今後、廃液晶パネルも、数・量ともに急激に増大すると予想される。したがって、液晶パネルの重量の大半を占めるガラス（液晶パネルガラス）についても、廃棄物の低減と資源を大切にする観点から、再生利用することが好ましい。しかし一般的な再資源化方法として、セメント材料として再利用する方法では、液晶パネルガラスはスラグとなり、ガラス自体として再生利用することはできない。
【０００８】
資源有効利用の観点からは、回収された液晶パネルガラスを液晶パネルガラス自体として再びマテリアルリサイクルすることが望ましい。しかしながら、液晶パネルガラス表面に付着している不純物、ガラス組成の異なる数多くの品種が存在することなどの理由で、光学的特性、熱特性の厳しい仕様が求められる液晶パネルガラスにリサイクルすることは、技術的に確立されていない。そのため、回収した液晶パネルガラスの、液晶パネルガラス以外の高付加価値製品としての用途開発が課題となっている。
【０００９】
なお、液晶パネルガラスにはアルミノホウケイ酸ガラスと呼ばれるガラスが通常用いられている。アルミノホウケイ酸ガラスは、液晶パネルの製造工程に適合するように作られた特殊なガラスであり、その歪点は６５０℃以上である。これに対し、びんガラス、建築用窓ガラス、ガラス繊維、食器ガラスなど幅広くガラス製品に用いられているソーダライムガラスの歪点は、５５０℃以下である。このように、１００℃以上歪点が異なるため、一般的にガラス製品に使用されるソーダライムガラスの溶融加工設備で、再生利用のためのアルミノホウケイ酸ガラスの溶融加工を行なうことは、加熱設備の性能、設備全般の耐熱性などの点で非常に困難である。また溶融温度の高いアルミノホウケイ酸ガラスを、通常はソーダライムガラスを原料として使用する建築用窓ガラス、ガラス繊維、食器ガラスなどの汎用的な製品へ使用することは、エネルギー消費の観点からも不利となる。このように、通常のソーダライムガラス製品の原料としての用途に用いる方法は技術的に確立されていないのが現状である。このため、不要となった液晶パネルガラスの用途として、現状の製造工程の温度と比較し加工温度が上昇しない用途に用いる再資源化方法が望まれている。
【００１０】
しかしながら、石炭灰などを原料としてゼオライトを生成する方法である、上述した特許文献１に記載された方法では、石炭灰を原料とする場合、石炭灰がゼオライト化を阻害するカルシウム成分を多く含むため、酸処理などカルシウム成分を除去する処理が必要であり、効率が悪くなる。
【００１１】
また水砕スラグまたは製紙スラッジ焼却灰を原料としてゼオライトを製造する方法である、上述した特許文献２に記載された方法は、原料中のカルシウム成分によるゼオライト生成の阻害反応を抑制するため、Ｃａ／ＥＤＴＡモル比が０．５〜１．５になるようにＥＤＴＡを添加する工程が必要であり、効率が悪くなる。
【００１２】
上述の特許文献１、２には、廃棄物からゼオライトを合成する方法および廃棄物から合成したゼオライト材料が開示されているが、特許文献１、２に開示されたいずれの方法も安定的にＡ型ゼオライト単相を得ることは困難であり、複数のゼオライトが混在してしまうか原料の結晶構造が残存してしまうという課題がある。また、他相が混在してしまうことにより純度の高いＡ型ゼオライトと比較した場合に、Ａ型ゼオライトの特徴であるイオン交換性能が低下してしまうという課題がある。また、廃棄物にはカルシウムなどのゼオライト生成の阻害要因となる成分が含有していることがあり、純度の高いＡ型ゼオライトを得るためには、事前に前処理を行ない、カルシウムなどの溶出処理が必要となる。また、液晶パネルから回収した前処理なしアルミノホウケイ酸ガラスを原料としたゼオライト合成方法や合成したゼオライト材料は開示されていない。
【００１３】
本発明は、上記課題を解決するためになされたものであって、その目的とするところは、不要となり回収されたアルミノホウケイ酸ガラスを多大エネルギーを消費せず効率的に資源として有効利用する方法を提供し、さらに、イオン交換能に優れ、水質浄化材、触媒材料などに利用可能で、Ａ型ゼオライトの製造方法を提供することである。
【００１４】
また、カルシウム成分除去のための酸処理や、カルシウム成分捕捉のためのマスキング剤添加などの前処理を必要とせず、効率的で、容易に反応制御可能なＡ型ゼオライトの製造方法を提供することもその目的とする。
【００１５】
また、本発明によれば、原料であるアルミノホウケイ酸ガラス粒子を支持体とし、表面のみがゼオライトとなった材料を得ることができ、比較的粒径が大きい材料を提供することにより、カラムなどに充填した際に、通水性に優れ、土壌改質剤として使用した際に雨水などにより流失することが無いゼオライト材料を提供することを目的とする。
【課題を解決するための手段】
【００１６】
本発明は、アルミノホウケイ酸ガラスを原料として、アルミノホウケイ酸ガラスの表層部をゼオライト化することによるＡ型ゼオライトの製造方法であって、アルミノホウケイ酸ガラスとアルカリ溶液との混合物を合成温度にまで昇温する昇温工程と、昇温後に混合物を一定温度で保持する合成工程を含むことを特徴とする。
【００１７】
本発明のＡ型ゼオライトの製造方法において、前記昇温工程は、合成温度にまで、０時間を超えて１時間以下昇温することにより、アルミノホウケイ酸ガラスの表層部において、カルシウム含有アルミノシリケートゲルの生成を抑制させることが好ましい。
【００１８】
また本発明のＡ型ゼオライトの製造方法において、前記昇温工程は合成温度にまで、９時間以上２３時間以下昇温することにより、アルミノホウケイ酸ガラスの表層部において、カルシウム含有アルミノシリケートゲルの生成を抑制させることが好ましい。
【００１９】
本発明のＡ型ゼオライトの製造方法は、前記昇温工程および前記合成工程はアルミノホウケイ酸ガラスとアルカリ溶液との混合物を水熱処理により加熱処理することが好ましい。
【００２０】
本発明のＡ型ゼオライトの製造方法はまた、前記昇温工程の前にアルミノホウケイ酸ガラスをアルカリ溶液と接触させるアルカリ処理工程を含むことが好ましい。
【００２１】
本発明のＡ型ゼオライトの製造方法は、Ｓｉ／Ａｌモル比が１．０以上２．５以下となるようにアルミニウム化合物を添加する調合工程を、前記アルカリ処理工程のさらに前に含むことが好ましい。
【００２２】
本発明のＡ型ゼオライトの製造方法は、前記アルミノホウケイ酸ガラスを５０μｍ以上７００μｍ以下に粉砕したものを原料とすることが好ましい。
【００２３】
本発明のＡ型ゼオライトの製造方法において、前記昇温工程および合成工程は、０Ｎを超えて３Ｎ以下の濃度のアルカリ溶液を用いる工程であることが好ましい。
【００２４】
本発明のＡ型ゼオライトの製造方法において、前記合成工程は、７５℃以上１１０℃以下で、１２時間以上加熱処理を行なう工程であることが好ましい。
【００２５】
本発明のＡ型ゼオライトの製造方法において、前記アルミノホウケイ酸ガラスが、ＳｉＯ２：５０重量％以上、Ａｌ２Ｏ３：１０〜２０重量％、ＭｇＯ＋ＣａＯ＋ＺｎＯ＋ＳｒＯ＋ＢａＯ：５〜２０重量％の組成を有することが好ましい。
【００２６】
本発明のＡ型ゼオライトの製造方法において、前記アルミノホウケイ酸ガラスが、液晶パネルから回収したアルミノホウケイ酸ガラスであることが好ましい。
【発明の効果】
【００２７】
本発明によれば、不要となった液晶パネルなどから回収されたアルミノホウケイ酸ガラスを高付加価値なゼオライト材料へと有効に利用することが可能となる。本発明より、高温溶融などを施すことなく、不要となったアルミノホウケイ酸ガラスを用いたゼオライトを製造できるため、低環境負荷、かつ、低コストな製造方法が提供される。また、簡単な処理でゼオライトを製造することが可能となり、安価なゼオライト材料を得ることができる。さらに、本発明によれば、所定の処理を経ることで反応を制御でき、イオン交換能に優れ、吸着剤などに利用可能な、表層が高純度Ａ型ゼオライトとなったゼオライト材料を合成することが可能となるＡ型ゼオライトの製造方法を提供することができる。
【００２８】
本発明によれば、ガラスは粉砕粒径を大きくし、ゼオライトの支持体とすることができるので、流水中における水質浄化用途にも使用することが可能となる。粒径が大きなガラスの表面をゼオライト化することにより、粉体のゼオライトと比較し、通水性の良い材料として利用可能であり、土壌改質剤などへの利用に適した材料を提供することができる。また、粉砕工程で支持体のガラス粒径を任意の大きさに変化させることが可能であり、用途に合わせた大きさのガラスを支持体とするゼオライトを作製することができる。また、粉砕粒径を小さくする必要がないため、粉砕コスト、粉砕時間を抑え、低コスト、かつ、短時間で製造可能なゼオライト材料を提供することができる。
【００２９】
本発明によれば、昇温工程を制御することにより、効率的にＡ型ゼオライトを製造することができる。殊に昇温工程における合成温度までの時間を適切に調整すれば、Ａ型ゼオライト生成の阻害要因となるカルシウム含有アルミノシリケートゲルの生成を抑制できるので、アルミノホウケイ酸ガラスに対して、カルシウム成分除去のための酸処理や、カルシウム成分捕捉のためのマスキング剤添加などの前処理が不要となる。それにより、低コストでより簡易なプロセスでＡ型ゼオライトの合成が可能となる。さらに、本発明によれば、ガラス支持体とゼオライトの間に生成するカルシウム含有アルミノシリケートゲルの生成が抑制されるため、ガラス支持体とゼオライトとの密着性が向上し、ガラスからのゼオライト剥離が低減されることから、長期間安定的に使用することが可能である。
【図面の簡単な説明】
【００３０】
【図１】本発明のＡ型ゼオライトの製造方法の好ましい一例を示すフローチャートである。
【図２】本発明のＡ型ゼオライトの製造方法に好適に用いられるアルミノホウケイ酸ガラスを備える典型的な一例の液晶パネル１を模式的に示す断面図である。
【図３】実施例１で前処理なしのガラスから得られたアルミノシリケートゲルを含むろ液の外観の一例である。左が６時間かけて昇温した際のろ液、右が１５分間以内で昇温した際のろ液である。
【図４】実施例１で得られたアルミノシリケートゲルの一例を示すＳＥＭ写真と組成分析の結果である。図４（ａ）が前処理なしガラスから昇温６時間で得られたゲル、図４（ｂ）が酸処理ありガラスから得られたゲルの結果である。
【図５】実施例２で得られたゼオライト材料のＸ線回折の一例を示すグラフである。
【図６】実施例２で得られたゼオライト材料のＸ線回折による生成相と積分強度の一例を示すグラフである。
【図７】実施例２で得られたゼオライト材料の一例を示すＳＥＭ写真である。図７（ａ）、（ｂ）、（ｃ）、（ｄ）はそれぞれ昇温時間が０、６、１２、２３時間で合成した場合のゼオライト材料のＳＥＭ写真である。
【図８】実施例３で得られたゼオライト材料のＸ線回折による生成相と積分強度の一例を示すグラフである。図８（ａ）、（ｂ）、（ｃ）はそれぞれ昇温時間を０、６、１２時間で固定し、昇温後の合成時間を変化させた場合のグラフである。
【発明を実施するための形態】
【００３１】
本発明のアルミノホウケイ酸ガラスを用いたＡ型ゼオライトの製造方法は、基本的には、アルミノホウケイ酸ガラスとアルカリ溶液との混合物を合成温度にまで昇温する昇温工程と、昇温後に混合物を一定温度で保持する合成工程を含むことを特徴とする。
【００３２】
本発明により製造されるゼオライト材料は、粉砕されたアルミノホウケイ酸ガラスを支持体とし、表層部がＡ型ゼオライト化していることを特徴とする。また、昇温工程における合成温度までの時間を適切に調整すれば、前処理なしで、表層部がＡ型ゼオライト化したゼオライト材料を得ることができる。
【００３３】
このような本発明のＡ型ゼオライトの製造方法によれば、高温での溶融処理を施すことなく、アルミノホウケイ酸ガラスを原料として用いてゼオライト材料（好適にはＡ型ゼオライト）を製造することができる。これにより、不要となった液晶パネルなどに用いられているアルミノホウケイ酸ガラスを、低環境負荷のプロセスで、資源として有効に利用することが可能となる。また、本来不要となったアルミノホウケイ酸ガラスを原料とし、かつ、原料ガラスを高温溶融しないため、エネルギー消費量が少なく、設備コストおよびエネルギーコストが低く抑えられ安価なゼオライト材料を得ることができる。また、反応を制御することにより、アルミノホウケイ酸ガラス表層に、不純相の少ない、高純度Ａ型ゼオライトを合成できるため、高性能な水浄化剤、乾燥剤、分子ふるい、触媒などに使用できるゼオライト材料を製造することが可能となる。
【００３４】
本発明におけるアルミノホウケイ酸ガラスは、ＳｉＯ２：５０重量％以上、Ａｌ２Ｏ３：１０重量％以上２０重量％以下の組成を有することが、好ましい。これにより、ＳｉＯ２／Ａｌ２Ｏ３がモル比で４．２４であり、すなわちＳｉ／Ａｌモル比が１以上の範囲にあり、ＦＡＵ型ゼオライト（Ｓｉ／Ａｌモル比：１．５以上３以下）やＡ型ゼオライト（Ｓｉ／Ａｌモル比：１）の原料として好適である。なお、アルミノホウケイ酸ガラスがこのような組成を有することは、たとえば蛍光Ｘ線分析を用いた組成分析により確認することができる。
【００３５】
液晶表示装置に使用されているアルミノホウケイ酸ガラスを再資源化するため、本発明において原料となるアルミノホウケイ酸ガラスは、液晶表示装置に搭載される液晶パネルガラスとして使用されているアルミノホウケイ酸ガラス組成範囲である、ＳｉＯ２：５０重量％以上、Ａｌ２Ｏ３：１０重量％以上２０重量％以下、Ｂ２Ｏ３：５重量％以上２０重量％以下、ＭｇＯ＋ＣａＯ＋ＺｎＯ＋ＳｒＯ＋ＢａＯ：５重量％以上２０重量％以下の範囲であることがより好ましい。ＳｉＯ２およびＡｌ２Ｏ３組成、すなわち上述したＳｉ／Ａｌモル比の観点から、このような組成のアルミノホウケイ酸ガラスは、ゼオライトの原料として好適に使用される。
【００３６】
本発明においては、原料となるアルミノホウケイ酸ガラスが上述した組成を有することで、不要となった液晶パネルなどから回収したアルミノホウケイ酸ガラスを原料として好適に使用できるため資源有効利用が可能となる。このように液晶パネル用のアルミノホウケイ酸ガラスを用いることで、石炭灰、フライアッシュ、スラグなどを用いた場合と異なり、原料組成のばらつきが少ないため、効率的に、反応制御性が良く、ゼオライトを製造することが可能となる。
【００３７】
さらに、アルミノホウケイ酸ガラスは、従来、加工温度が高く、再溶融する場合に多大なエネルギーを消費するため、環境負荷およびエネルギーコストの面から、ほとんどリサイクルがなされていなかった。本発明によれば、従来リサイクルされておらず、今後急激に増加すると予測される不要となったアルミノホウケイ酸ガラスを資源として有効に利用することが可能となるといった効果が奏される。
【００３８】
ここで、図１は、本発明のＡ型ゼオライトの製造方法の好ましい一例を示すフローチャートである。上述したように、本発明のＡ型ゼオライトの製造方法は、昇温工程（図１中、ステップＳ６）と合成工程（図１中、ステップＳ７）を必須の工程として含む。また、合成するＡ型ゼオライトの構造を調整するため、その前に、所定のＡｌ２Ｏ３／ＳｉＯ２比となるようにアルミニウム化合物を添加する調合工程（図１中、ステップＳ４）と、アルミノホウケイ酸ガラスを任意の形状に成形する成形加工工程（図１中、ステップＳ３）とをさらに有していることが好ましい。また図１に示す例のように、調合工程と昇温工程との間に、アルミノホウケイ酸ガラスをアルカリ溶液と接触させるアルカリ処理工程（図１中、ステップＳ５）を含むことが、好ましい。図１に示す例のフローチャートは、さらに、アルミノホウケイ酸ガラス回収工程（図１中、ステップＳ１）および粉砕工程（図１中、ステップＳ２）を有する場合を示している。以下、図１に示す例のフローチャートに沿って、本発明のＡ型ゼオライトの製造方法を詳細に説明する。
【００３９】
〔１〕アルミノホウケイ酸ガラス回収工程
図１に示す例では、まず、アルミノホウケイ酸ガラス回収工程（ステップＳ１）として、たとえば、液晶パネルからアルミノホウケイ酸ガラスを回収する。ここで、図２は、典型的な一例の液晶パネルを模式的に示す断面図である。図２には、ＴＦＴ（Ｔｈｉｎ  Ｆｉｌｍ  Ｔｒａｎｓｉｓｔｏｒ）などのアクティブ素子（図示せず）を備えた液晶パネルを示している。図２に示す例の液晶パネルは、たとえば、対向配置された２枚のパネルガラス（カラーフィルタ側パネルガラス２ａ、ＴＦＴ側パネルガラス２ｂ）を備える。これらパネルガラス（ガラス基板）２ａ，２ｂは、対向配置された側（内面側）に、周縁部に沿ってシール樹脂体（シール材）３が設けられ、互いに貼り合わされてなる。また、これらパネルガラス２ａ，２ｂとシール樹脂体３とによって密封された領域には、液晶が封入され、液晶層４が形成されている。
【００４０】
また、典型的な液晶パネルでは、図２に示すように、各パネルガラス２ａ，２ｂの対向配置された側とは反対側（外面側）には、偏光板５が粘着剤により貼着されている。典型的な液晶パネルでは、図２に示すように、カラーフィルタ側パネルガラス２ａの内面側に、反射防止膜６、カラーフィルタ７、透明導電膜８および配向膜９が形成されている。また、典型的な液晶パネルでは、図２に示すように、ＴＦＴ側パネルガラス２ｂの内面側に、画素電極１０、バス電極１１、絶縁膜１２、透明導電膜８および配向膜９が形成されている。前記反射防止膜６、カラーフィルタ７、透明導電膜８、配向膜９、画素電極１０、バス電極１１および絶縁膜１２の膜厚は、前記２枚のパネルガラス２ａ，２ｂの厚みと比較して、十分に薄い。以下、図２に示す例の液晶パネルよりアルミノホウケイ酸ガラスを得る手順を説明するが、本発明において原料となるアルミノホウケイ酸ガラスを回収する手順はこれに限定されるものではなく、また、液晶パネルから回収されたものにも限定されない。
【００４１】
まず、液晶テレビなど、液晶パネルを備えた表示装置などから取り出された、たとえば図２に示すような構造の液晶パネル１から偏光板５を除去する。偏光板５の除去は、公知の機械的な方法を利用する。次に、貼り合わされたガラス基板２ａ，２ｂを、２枚に分離する。具体的には、ガラス基板におけるシール樹脂体３よりも内側の四辺を、該シール樹脂体３に沿って、ダイヤモンドソーやガラスカッターなどの切断工具を用いて矩形状に切断する。その後、必要に応じて外力を加えることにより、元の大きさよりも一回り小さい大きさのガラス基板を、液晶パネルから切断して取り外す。ガラス基板が取り外されると、封入されていた液晶層４が開封され、液晶は、ガラス基板に付着した状態で露出する。次に、液晶が露出したガラス基板から樹脂性のスキージを用いてかき取ることによって液晶を除去する。
【００４２】
液晶パネルなどから回収されたアルミノホウケイ酸ガラスには、通常、カラーフィルタに使用される有機物薄膜、ＴＦＴ（Ｔｈｉｎ  Ｆｉｌｍ  Ｔｒａｎｓｉｓｔｏｒ）に使用される金属薄膜および無機物薄膜などの不純物が付着している。このような不純物は、たとえばサンドブラスト、回転研磨などの従来公知の機械的手法、ならびに、たとえば酸性溶液、有機溶媒によるエッチングなどの従来公知の化学的手法を適宜組み合わせることで、除去することができる。このように使用済み液晶テレビから取り出した液晶パネルからアルミノホウケイ酸ガラスが回収される。
【００４３】
〔２〕粉砕工程
図１に示す例では、続く粉砕工程（ステップＳ２）において、原料として使用するアルミノホウケイ酸ガラスを粉砕する。ここで、アルミノホウケイ酸ガラスの粉砕のサイズとしては、５０μｍ以上７００μｍ以下の範囲内であることが好ましい。アルミノホウケイ酸ガラスを５０μｍ以上７００μｍ以下に粉砕したものを原料とすることで、表層でのゼオライト化反応が生じるとともに、粒のコア部分にアルミノホウケイ酸ガラスを残すことができる。粒径が５０μｍより小さくなると、粒のコア部分にアルミノホウケイ酸ガラスが残らずに全体がゼオライト化してしまう。一方、粒径が７００μｍを超えると、粉砕形状が扁平になるため、用途が限定されてしまう。また、用途に合わせた粒径とすることで、かつ、表層はＡ型ゼオライト化した材料とすることで、各用途での粒径サイズによる不具合が生じず、イオン交換能などの性能が高い材料が製造できるという利点がある。また、合成の際に容器内で堆積厚をもったアルミノホウケイ酸ガラス内部まで反応が進行し、濃度のゆらぎが減少し、構造のばらつきが少ない、均一なゼオライト構造をもったゼオライト材料を得ることが可能となる。
【００４４】
粉砕の方法としては、従来公知のせん断方式の破砕機、ハンマーミル、ロールミル、カッターミル、ボールミル、ジェットミルなどを用いて粉砕することができる。また、複数段処理を行ない、粉砕することもできる。ハンマーミルなどを用い、粗破砕した後、ボールミルなどで微粉砕すると効率よく粉砕することができる。たとえば、上述の液晶パネルから回収された液晶パネル画面サイズのアルミノホウケイ酸ガラスを、ハンマーミルなどで処理し、５ｍｍ以下のサイズに粗破砕したものを、さらに、ボールミルを用い１ｍｍ以下に粉砕し、アルミノホウケイ酸ガラスの原料として用いる。
【００４５】
〔３〕成形加工工程
図１に示す例では、続く成形加工工程（ステップＳ３）において、粉砕したアルミノホウケイ酸ガラスに溶融、焼成を行ない、成形加工を施す。たとえば、粉砕したアルミノホウケイ酸ガラスを溶融、焼成することにより、発泡ガラスや板ガラス、多孔質ガラスなどの任意の形状に成形し、アルミノホウケイ酸ガラスをゼオライトの支持体とすることができる。また、成形加工により、発泡ガラスや多孔質ガラスの場合では、ガラスの表面積が増大し、ガラス表層部のゼオライトの生成量も増加するため、ゼオライトがもつイオン交換能や吸着能を向上させることが可能である。
【００４６】
発泡ガラスの成形法としては、粉砕した上述のアルミノホウケイ酸ガラスに対して、任意の発泡剤を添加し、この混合物を６００℃以上１２００℃以下にまで加熱した後に急冷することによって発泡ガラスを得ることが可能である。
【００４７】
板ガラスの成形法としては、粉砕したアルミノホウケイ酸ガラスを６００℃以上１２００℃以下にまで加熱することにより溶融させ、板状に成形することにより得ることが可能である。
【００４８】
多孔質ガラスの成形法としては、粉砕したアルミノホウケイ酸ガラスを１００℃以上９００℃以下の間で焼成することにより得ることが可能である。中でも特に、気孔率の大きい多孔質ガラスを製造する場合には、粉砕したアルミノホウケイ酸ガラスを５００℃以上９００℃以下の間で焼成することにより得ることが可能である。
【００４９】
成形加工せずに、粉砕したアルミノホウケイ酸ガラスで、そのまま用途に適用可能な形状であれば、成形加工工程を省略することができる。
【００５０】
〔４〕調合工程
図１に示す例では、続く調合工程（ステップＳ４）において、アルミニウム化合物を添加し、粉体中のＳｉＯ２／Ａｌ２Ｏ３モル比の調整を行なう。たとえば、アルミノホウケイ酸ガラス中に含まれるＳｉＯ２と、アルミノホウケイ酸ガラス中に含まれるＡｌ２Ｏ３と、添加したアルミニウム化合物に含まれるＡｌ２Ｏ３とを考慮したＳｉＯ２／Ａｌ２Ｏ３モル比に関し、好ましくはＳｉ／Ａｌモル比が１以上２．５以下（ＳｉＯ２／Ａｌ２Ｏ３モル比が２以上５以下）、より好ましくはＳｉ／Ａｌモル比が１．５以上２．１以下（ＳｉＯ２／Ａｌ２Ｏ３モル比が３以上４．２以下）となるようにアルミニウム化合物を添加することにより、Ａ型ゼオライトの合成が可能となる。
【００５１】
添加するアルミニウム化合物としては、たとえば、ＮａＡｌＯ２、Ａｌ（ＯＨ）３、ＡｌＣｌ３などを用いることができる。ＮａＡｌＯ２、Ａｌ（ＯＨ）３、ＡｌＣｌ３を用いることにより、反応性が高く、効率的に反応を進行させることができる。
【００５２】
アルミニウム化合物の形態としては、粉体が好ましい。これにより後述のアルカリ処理工程において、均一に混合撹拌することが可能となる。
【００５３】
〔５〕アルカリ処理工程
図１に示す例では、次に、アルカリ処理工程（ステップＳ５）において、上述のアルミノホウケイ酸ガラスと、アルカリ溶液とを混合し、撹拌する。当該アルカリ処理工程は、本発明のＡ型ゼオライトの製造方法に必須の工程ではないが、図１に示す例のように、調合工程と昇温工程との間に、当該アルカリ処理工程を行なうことが好ましい。混合し、撹拌する具体的な方法としては、従来公知の撹拌機を用いる。たとえば、マグネチックスターラー、インペラ式撹拌機、バレル式撹拌機などを用いることができる。これにより、アルミノホウケイ酸ガラスがアルカリ溶液に溶解しやすくなる。
【００５４】
アルカリ処理工程における撹拌温度は、５℃以上１００℃以下が好ましい。アルカリ処理工程において攪拌温度が１００℃を超えると、アルカリ溶液が気化し、安全上の問題が生じる虞がある。また、アルカリ処理工程における攪拌温度が５℃未満になると、溶解反応が極めて遅くなり、効率が悪くなってしまう場合がある。
【００５５】
またアルカリ処理工程における撹拌時間は、１秒間以上１００時間以下が好ましい。アルカリ処理工程において攪拌時間が１秒間未満になると、アルカリ溶液とアルミノホウケイ酸ガラスの十分な反応が得られず、アルミノホウケイ酸ガラスがそのまま残ってしまいゼオライトの合成割合が低くなってしまう虞がある。また、アルカリ処理工程において撹拌時間が１００時間を超えると反応の進行が極端に遅くなり効率が悪くなってしまう場合がある。
【００５６】
アルカリ処理工程に用いるアルカリ溶液としては、特に制限されないが、反応性、廃液処理の観点および取り扱いの容易性の観点から、水酸化ナトリウム、炭酸ナトリウム、炭酸水素ナトリウム、水酸化カリウム、炭酸カリウム、炭酸水素カリウムなどのアルカリ物質を含む溶液が好ましい。溶液はこれらのアルカリ物質を２種以上を含んでいてもよい。なお、強アルカリ溶液であり反応性が極めて高く、安価であることから、またＮａ型のゼオライトが製造されることから、上記中でも、水酸化ナトリウムをアルカリ溶液として用いることが好ましい。
【００５７】
アルカリ処理工程に用いるアルカリ溶液の濃度は、アルカリの種類、ゼオライトの種類などに応じて適宜選択することができるが、０Ｎを超えて３Ｎ以下が好ましく、０．２Ｎ以上２Ｎ以下がより好ましく、０．５Ｎ以上１．５Ｎ以下が特に好ましい。３Ｎを超えるアルカリ溶液を用いた場合には、Ａ型ゼオライト以外のヒドロキシソーダライトが多量に生成し、ゼオライトの純度が低くなってしまう虞がある。またアルカリ溶液の濃度が０．２Ｎ未満になると、アルミノホウケイ酸ガラスとアルカリ溶液の反応が小さくなり、ガラス相の残存が多く効率的なゼオライト合成がなくなる虞がある。
【００５８】
粉砕したアルミノホウケイ酸ガラスとアルカリ溶液との混合固液比（ｇ／ｍＬ）は、粉砕したアルミノホウケイ酸ガラス／アルカリ溶液＝１／１００以上１／２以下が好ましく、アルミノホウケイ酸ガラス粉体／アルカリ溶液＝１／１００以上１／３以下がより好ましい。混合固液比（ｇ／ｍＬ）が１／１００より小さくなると、必要なアルカリ溶液が多くなりすぎ、処理効率が悪くなってしまう場合がある。混合固液比（ｇ／ｍＬ）が１／３より大きくなると、粉砕したアルミノホウケイ酸ガラスとアルカリ溶液の接触面積が小さくなり、溶解反応が十分に進まなくなる虞がある。また、反応を進行させるためには、アルカリ溶液濃度やアルミニウム化合物の添加量を増大する必要があり、それに伴うアルカリ物質濃度の上昇により、ヒドロキシソーダライトが生成しやすくなる虞がある。
【００５９】
〔６〕昇温工程
図１に示す例では、次に、本発明のＡ型ゼオライトの製造方法において必須の工程である昇温工程（ステップＳ６）において、アルミノホウケイ酸ガラスとアルカリ溶液との混合物を後述の合成工程（ステップＳ７）の合成温度にまで昇温処理する。
【００６０】
昇温処理は、バッチ式または連続式のいずれによっても行なうことができ、たとえば耐圧容器または反応器にアルミノホウケイ酸ガラスとアルカリ溶液との混合物を導入し、合成温度にまで加熱する。当該昇温工程においては、アルミノホウケイ酸ガラスとアルカリ溶液との混合物を水熱処理により昇温処理することが好ましい。
【００６１】
昇温処理は、合成温度に昇温するまで０時間を超えて１時間以下要するのが好ましく、０時間を超えて０．５時間以下要するのがより好ましい。アルミノホウケイ酸ガラスが加熱されることにより、Ｓｉ成分がアルカリ溶液中に溶出し、あらかじめアルミン酸ナトリウムとして添加し、溶液中に存在するＡｌと反応して、アルミノシリケートゲルが生成する。この昇温工程を速やかに短時間で行なうことにより、アルミノシリケートゲルを速やかに結晶化させ、Ａ型ゼオライトを生成させることができる。これらの反応は、ガラスとアルカリ溶液界面で局所的に起こるため、アルミノホウケイ酸ガラス表層にゼオライト層が形成される。昇温時間が１時間より長くなると、ガラスからのＳｉ成分の溶出が促進される一方で、ゼオライトへの結晶化速度が緩やかになるため、アルミノシリケートゲルの生成量が増大する。さらには、前処理なしのアルミノホウケイ酸ガラスを使用している場合では、この間にガラスからのカルシウム成分の溶出も促され、カルシウムがゲル中に取り込まれることにより、カルシウム含有アルミノシリケートゲルが生成し、これがＬＯＳ型ゼオライトの前駆体となる。
【００６２】
昇温処理は、短時間で合成温度にまで昇温する場合以外でも、極端に昇温速度を緩やかにすることによってもＡ型ゼオライトを効率よく得ることができ、この場合では、合成温度に昇温するまで９時間以上２３時間以下要するのが好ましく、１２時間以上１８時間以下要するのがより好ましい。これにより、ゼオライトへの結晶化速度が緩やかになるが、ガラスからのＳｉあるいはカルシウム成分の溶出が抑制され、前処理を行なっていないアルミノホウケイ酸ガラスを用いた場合でも、カルシウム含有アルミノシリケートゲルの生成量も減少し、Ａ型ゼオライトの生成がＬＯＳ型ゼオライトよりも優位になる。２３時間よりも長くなると、ゼオライトへの結晶化速度だけでなく、ガラスからのＳｉ成分の溶出が大幅に減少し、ゼオライト自体の生成が極端に少なくなる虞がある。
【００６３】
昇温処理は静置条件で行なうことが好ましい。特に、前処理を行なっていないアルミノホウケイ酸ガラスを用いた場合で、昇温処理の初期に撹拌すると、結晶化速度が遅い段階で、ガラスからのＳｉあるいはカルシウム成分の溶出が促され、カルシウム含有アルミノシリケートゲルが生成し、ＬＯＳ型ゼオライトが生成する虞がある。
【００６４】
〔７〕合成工程
図１に示す例では、次に、本発明のＡ型ゼオライトの製造方法において必須の工程である合成工程（ステップＳ７）において、アルミノホウケイ酸ガラスとアルカリ溶液との混合物を一定温度で加熱処理する。
【００６５】
加熱処理は、昇温工程（ステップＳ６）と同様の容器で行なうことができ、バッチ式または連続式のいずれによっても可能で、たとえば耐圧容器または反応器にアルミノホウケイ酸ガラスとアルカリ溶液との混合物を導入し、好ましくは７５℃以上１１０℃以下、より好ましくは８５℃以上９５℃以下に加熱する。当該合成工程においては、アルミノホウケイ酸ガラスとアルカリ溶液との混合物を水熱処理により加熱処理することが好ましい。
【００６６】
これにより、従来のセラミックス材料として焼成する方法と異なり、さらに低温でのゼオライトの合成が可能となり、ボイラーなどの廃熱を利用できる温度範囲であり、省エネルギーに貢献できる方法となる。なお、合成工程における温度が７５℃未満である場合には、合成反応速度が極めて遅くなり、効率が悪くなり、ゼオライトの生成が遅くなりガラス相が残存しやすいという傾向にある。また、１１０℃を超える場合には、ヒドロキシソーダライトなどのＡ型ゼオライト以外の相が生成してしまい、Ａ型ゼオライトの純度が低くなる場合があるためである。
【００６７】
合成の圧力はその温度での飽和蒸気圧とし、１気圧以上１０気圧以下となるように、反応容器内に導入する液体、固体の量を設定し、反応容器内の空間の体積を調整する。
【００６８】
合成時間は昇温時間も含めて、好ましくは１２時間以上、より好ましくは１８時間以上９６時間以下、特に好ましくは２４時間以上４８時間以下とする。合成時間が１２時間未満である場合は、十分にゼオライトが生成しない場合がある。合成時間が９６時間を超える場合にはヒドロキシソーダライトなどが多量に生成し、Ａ型ゼオライトの純度が低下してしまう。
【００６９】
上述したような本発明のＡ型ゼオライトの製造方法によれば、上述した原料から直接的にゼオライト材料（Ａ型ゼオライト）を得ることができる。すなわち、合成の条件を適当に選択することにより、高価な合成装置などを必要とせず、不純相の混入していない高純度のゼオライト材料（Ａ型ゼオライト）を直接的に得ることができる。
【００７０】
なお、本発明のＡ型ゼオライトの製造方法は、好ましくは１１０℃以下の温度域で加熱し、作製するものであり、この場合にはボイラーの廃熱などを利用することができる温度域であり、省エネルギーに貢献することができる。
【００７１】
本発明の方法によって、酸処理などの前処理を行なっていないアルミノホウケイ酸ガラスからも、不純相の混入していないＡ型ゼオライトを得ることができる。また、ガラス支持体とゼオライトとの間に生成するカルシウム含有アルミノシリケートゲルの生成が抑制されるため、ガラス支持体とゼオライトの密着性が向上する。また、Ａ型ゼオライトは、数あるゼオライトの中でもイオン交換能が最も高い。本発明の方法によって得られたゼオライトは、このＡ型ゼオライトが高純度であるため、イオン交換性能を利用した高性能な水質浄化剤、土壌改良剤などに利用することができる。
【００７２】
以下に実施例を挙げて、本発明をさらに詳しく説明するが、本発明はこれらに限定されるものではない。
【００７３】
＜参考例１＞
市販の液晶パネル用ガラスについて波長分散型蛍光Ｘ線分析によりガラスのＳｉＯ２およびＡｌ２Ｏ３の組成を求めた結果、ＳｉＯ２が６２質量％、Ａｌ２Ｏ３が１８質量％であった。
【００７４】
＜実施例１＞
内径１８ｍｍのカラムに中心径３００μｍに粉砕したアルミノホウケイ酸ガラスを９ｇ、ＮａＡｌＯ２を４．２ｇ加え、さらに１ＭのＮａＯＨ  ４５ｍＬと混合した。ＮａＡｌＯ２原料は、関東化学株式会社製鹿１級アルミン酸ナトリウムを用い、ＮａＯＨ原料は、和光純薬製特級水酸化ナトリウムペレットを用いた。このとき、Ｓｉ／Ａｌモル比は１．５となっている。カラムを６時間かけて８０℃にまで昇温する条件と、１５分間以内で８０℃にまで昇温してから６時間保持する条件とでゲルの生成量を比較し、生成したゲルを乾燥後、組成分析を行なった。比較対象として、Ａ型ゼオライトが生成しやすい、酸処理によりカルシウムを除去したアルミノホウケイ酸ガラスから作製したゲルの組成分析も行なった。
【００７５】
６時間後、カラム中のガラスを吸引ろ過した結果、図３に示す通り、昇温時間が６時間の条件のみゲルの生成が確認された。得られたゲルを水洗し、乾燥した後に、エネルギー分散型Ｘ線分析により組成分析を行なった結果を図４（ａ）、（ｂ）に示す。図４（ａ）より、昇温時間を６時間かけて生成させたゲルはカルシウム（Ｃａ）を含有しており、図４（ｂ）より、酸処理を行ない、カルシウム成分を除いておいたガラスにはカルシウムを含有していないことが確認された。
【００７６】
＜実施例２＞
耐圧容器に中心径３００μｍに粉砕したアルミノホウケイ酸ガラスを２．８ｇ、ＮａＡｌＯ２を１．３ｇを加え、さらに０．５ＭのＮａＯＨ  １４ｍＬと混合して、１０分間撹拌した。ＮａＡｌＯ２原料は、関東化学株式会社製鹿１級アルミン酸ナトリウムを用い、ＮａＯＨ原料は、和光純薬製特級水酸化ナトリウムペレットを用いた。このとき、Ｓｉ／Ａｌモル比は１．５となっている。撹拌後、耐圧容器を９５℃に設定したオーブンに入れ、２４時間水熱合成を行なった。その際に、オーブン内の温度が９５℃に到達するまでの昇温時間を０、１、３、６、９、１２、２３時間と変化させ、２４時間のうち残りの昇温後の時間は９５℃で保持した。合成の完了後、吸引ろ過により合成物をろ別し、乾燥を経て、ゼオライト材料の試料を得た。
【００７７】
得られた試料のＸ線回折測定を行ない、生成物の同定を行なった結果を図５に、Ｘ線回折の積分強度から生成相の割合をまとめた結果を図６に示す。図５、６より、昇温時間が０時間を超えて１時間以下と、９時間以上２３時間以下でＡ型ゼオライトの生成割合が優位になることが確認された。昇温時間の影響により、ガラスの溶解速度、カルシウム含有アルミノシリケートゲルの生成、ゼオライトへの結晶化速度が異なり、生成相に変化がみられた。
【００７８】
昇温時間が０、６、１２、２３時間で得られた試料のＳＥＭ観察結果について、図７（ａ）（０時間）、図７（ｂ）（６時間）、図７（ｃ）（１２時間）、図７（ｄ）（２３時間）にそれぞれ示す。図７より昇温時間が０時間の場合は、Ａ型ゼオライト特有のキューブ形状が多くなっており、６時間ではＬＯＳ型ゼオライト特有の毬形状が多くみられ、１２時間では再びＡ型ゼオライトが増え始め、２３時間ではほとんどがキューブ形状になっていることが確認された。
【００７９】
＜実施例３＞
耐圧容器に中心径３００μｍに粉砕したアルミノホウケイ酸ガラスを２．８ｇ、ＮａＡｌＯ２を１．３ｇ加え、さらに０．５ＭのＮａＯＨ  １４ｍＬと混合して、１０分間撹拌した。ＮａＡｌＯ２原料は、関東化学株式会社製鹿１級アルミン酸ナトリウムを用い、ＮａＯＨ原料は、和光純薬製特級水酸化ナトリウムペレットを用いた。このとき、Ｓｉ／Ａｌモル比は１．５となっている。撹拌後、耐圧容器を９５℃に設定したオーブンに入れ、２４時間水熱合成を行なった。その際に、オーブン内の温度が９５℃に到達するまでの昇温時間を０、６、１２時間の３条件で固定し、各条件において、昇温時間と合成時間の和が１８〜３６時間になるように昇温後の合成時間を変化させた。
【００８０】
得られた試料のＸ線回折測定を行ない、Ｘ線回折の積分強度から生成相の割合をまとめた結果を図８に示す。昇温時間を０または１２時間にすると、昇温後の合成時間を変化させてもＡ型ゼオライトの方が生成量が多いことが確認された。昇温６時間で合成時間を変化させると、短時間の合成でもＬＯＳ型ゼオライトが生成し、合成時間を長くするにつれてＬＯＳ型ゼオライトの割合がさらに増えることが確認された。
【００８１】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００８２】
１  液晶パネル、２ａ  カラーフィルタ側パネルガラス、２ｂ  ＴＦＴ側パネルガラス、３  シール樹脂体、４  液晶層、５  光学フィルム、６  反射防止膜、７  カラーフィルタ、８  透明導電膜、９  配向膜、１０  画素電極、１１  バス電極、１２  絶縁膜。
【図１】
2016147788.tif 000003
【図２】
2016147788.tif 000004
【図５】
2016147788.tif 000005
【図６】
2016147788.tif 000006
【図８】
2016147788.tif 000007
【図３】
2016147788.tif 000008
【図４】
2016147788.tif 000009
【図７】
2016147788.tif 000010